(57)【要約】    【課題】  感光層に配合される電荷発生剤の電荷発生効率が高く、電子写真プロセスの高速化、または、電荷発生剤の使用量の低減とそれに伴う低コスト化を実現することができる新規な電子写真感光体を提供すること。    【解決手段】  導電性基体上に感光層を備える電子写真感光体であって、上記感光層が、電荷発生剤と、電荷輸送剤と、バインダ樹脂とを含み、上記電荷発生剤として、フタロシアニン微粒子と、その表面に形成されている金属膜とを有するハイブリッド系金属−フタロシアニンナノ結晶を使用する。【選択図】  なし【特許請求の範囲】
【請求項１】
導電性基体上に感光層を備える電子写真感光体であって、
上記感光層が、電荷発生剤と、電荷輸送剤と、バインダ樹脂とを含み、
上記電荷発生剤として、フタロシアニン微粒子と、その表面に形成されている金属膜とを有するハイブリッド系金属−フタロシアニンナノ結晶を含有することを特徴とする、電子写真感光体。
【請求項２】
上記ハイブリッド系金属−フタロシアニンナノ結晶におけるフタロシアニンの粒径が、１０〜１００ｎｍであることを特徴とする、請求項１に記載の電子写真感光体。
【請求項３】
上記ハイブリッド系金属−フタロシアニンナノ結晶における金属膜の厚さが、０．１〜１００ｎｍであることを特徴とする、請求項１に記載の電子写真感光体。
【発明の詳細な説明】
【技術分野】
【０００１】
本発明は、静電式複写機、レーザビームプリンタなどの電子写真プロセスによる画像形成装置に用いられる電子写真感光体に関する。
【背景技術】
【０００２】
従来、電子写真感光体の感光層に配合される電荷発生剤には、無金属フタロシアニンや、チタニルフタロシアニン、ヒドロキシガリウムフタロシアニン、クロロガリウムフタロシアニンなどの金属フタロシアニンといった、フタロシアニン系化合物が広く用いられている。
近年、電子写真プロセスの高速化または低コスト化の要求に対応するために、電荷発生剤について、その電荷発生効率を向上させることが課題となっている。電荷発生剤の電荷発生効率が高くなると、例えば、電荷発生剤の使用量が同じであっても、従来のものよりも感度の高い電子写真感光体を得ることができる。また、電子写真感光体の感度を同程度に設定するのであれば、電荷発生剤に要するコストを低減させることができる。
【０００３】
特許文献１には、電荷発生効率を向上させることを目的として、電荷発生剤にチタニルフタロシアニン（チタニルオキシフタロシアニン）を使用することが提案されている。
【特許文献１】特開２０００−２５８９３９号公報
【発明の開示】
【発明が解決しようとする課題】
【０００４】
しかしながら、チタニルフタロシアニンは高価であって、しかも、電子写真プロセスの高速化を図るには、その感度が不十分である。
そこで、本発明の目的は、感光層に配合される電荷発生剤の電荷発生効率が高く、電子写真プロセスの高速化、または、電荷発生剤の使用量の低減とそれに伴う低コスト化を実現することができる新規な電子写真感光体を提供することである。
【課題を解決するための手段】
【０００５】
上記目的を達成するために、本発明に係る電子写真感光体は、導電性基体上に感光層を備える電子写真感光体であって、
上記感光層が、電荷発生剤と、電荷輸送剤と、バインダ樹脂とを含み、
上記電荷発生剤として、フタロシアニン微粒子と、その表面に形成されている金属膜とを有するハイブリッド系金属−フタロシアニンナノ結晶を含有する
ことを特徴とする。
【０００６】
上記の電子写真感光体において、電荷発生剤として用いられるハイブリッド系金属−フタロシアニンナノ結晶は、コアとなるフタロシアニンの一次粒子の表面に、シェル層となる金属膜を有する、有機−金属複合体である。このハイブリッド系金属−フタロシアニンナノ結晶を感光層中に含有させて露光すると、コアとシェルとにそれぞれ閉じ込められた光電場（光局所場）が表面プラズモン共鳴効果によって増大すると考えられ、それゆえ、電荷発生効率が向上するという結果が得られる（及川英俊ら、「ハイブリッド系有機−金属ナノ結晶における光・電子界面相互作用」、表面科学、第２５巻、第３号、１７０〜１７６頁、２００４年参照）。
【０００７】
従って、上述のハイブリッド系金属−フタロシアニンナノ結晶を電荷発生剤として使用する本発明の電子写真感光体によれば、電荷発生剤の電荷発生効率を向上させることができ、その結果、例えば、電荷発生剤の使用量を従来と同程度に設定しつつ、従来の電子写真感光体よりも高感度のものを得ることができ、電子写真プロセスの高速化を実現することができる。また、電子写真感光体の感度を同程度に維持しつつ、電荷発生剤の使用量を低減させることができ、電子写真感光体の低コスト化を実現することができる。
【０００８】
本発明の電子写真感光体は、好ましくは、上記ハイブリッド系金属−フタロシアニンナノ結晶のフタロシアニンが、無金属フタロシアニンまたは金属フタロシアニンであることを特徴とし、さらに好ましくは、上記ハイブリッド系金属−フタロシアニンナノ結晶におけるフタロシアニンの粒径が、１０〜１００ｎｍであることを特徴とする。
ハイブリッド系金属−フタロシアニンナノ結晶におけるフタロシアニンとして、無金属フタロシアニン系化合物または金属フタロシアニン系化合物を使用することによって、とりわけ、上記フタロシアニンの粒径を上記範囲に設定することによって、ハイブリッド系金属−フタロシアニンナノ結晶の電荷発生効率をより一層優れたものとすることができる。
【０００９】
また、本発明の電子写真感光体は、好ましくは、上記ハイブリッド系金属−フタロシアニンナノ結晶の金属膜が、金または銀被膜であることを特徴とし、さらに好ましくは、上記ハイブリッド系金属−フタロシアニンナノ結晶における金属膜の厚さが、０．１〜１００ｎｍであることを特徴とする。
ハイブリッド系金属−フタロシアニンナノ結晶における金属膜として、金または銀被膜を使用することによって、とりわけ、上記金属膜の厚さを上記範囲に設定することによって、ハイブリッド系金属−フタロシアニンナノ結晶による表面プラズモン共鳴効果をより一層効率よく発現させることができる。
【発明を実施するための最良の形態】
【００１０】
本発明の電子写真感光体は、導電性基体上に感光層を備えることを特徴としている。
導電性基体としては、特に限定されるものではなく、基体自体が導電性を有するか、または、基体の表面が導電性を有する、種々の材料が挙げられる。具体的には、例えば、鉄、アルミニウム、銅、スズ、白金、銀、バナジウム、モリブデン、クロム、カドミウム、チタン、ニッケル、パラジウム、インジウム、ステンレス鋼、真鍮などの金属単体、例えば、上記金属が蒸着またはラミネートされたプラスチック材料、例えば、ヨウ化アルミニウム、酸化スズ、酸化インジウムなどで被覆されたガラス、例えば、カーボンブラックなどの導電性微粒子を分散させた樹脂基体などが挙げられる。導電性基体の形状は、電子写真感光体を使用する画像形成装置の構造に合わせて、シート状、ドラム状などの種々の形状を採用することができる。
【００１１】
本発明の電子写真感光体において、感光層は、電荷発生剤と、電荷輸送剤と、バインダ樹脂とを含み、上記電荷発生剤が、フタロシアニン系化合物の微粒子と、その表面に形成されている金属膜とを有するハイブリッド系金属−フタロシアニンナノ結晶であることを特徴としている。
感光層の層構成は、特に限定されるものではなく、同一の層内に電荷発生剤と電荷輸送剤とを含有させる、いわゆる単層型感光層と、電荷発生剤を含有する層（電荷発生層）と電荷輸送剤を含有する層（電荷輸送層）とを分離してなる、いわゆる積層型感光層のいずれであってもよい。
【００１２】
上記ハイブリッド系金属−フタロシアニンナノ結晶におけるフタロシアニンは、特に限定されるものではないが、例えば、無金属フタロシアニン、または、例えば、チタニルフタロシアニン、ヒドロキシガリウムフタロシアニン、クロロガリウムフタロシアニンなどの金属フタロシアニンなどが挙げられる。
上記フタロシアニン系化合物の結晶形は、特に限定されるものではないが、例えば、無金属フタロシアニンはＸ型またはτ型であることが好ましく、特に、Ｘ型であることが好ましい。また、チタニルフタロシアニンはα型（Ｘ線回折スペクトルにおいて、ブラッグ角（２θ±０．２°）７．６°および２８．６°に主たる回折ピークを有するもの）、または、Ｙ型（ブラッグ角（２θ±０．２°）２７．２°に主たる回折ピークを有するもの）であることが好ましい。ヒドロキシガリウムフタロシアニンはＶ型であることが好ましく、クロロガリウムフタロシアニンはＩＩ型であることが好ましい。
【００１３】
上記ハイブリッド系金属−フタロシアニンナノ結晶におけるフタロシアニンの粒径は、特に限定されるものではないが、好ましくは、１０〜１００ｎｍ、より好ましくは、３０〜８０ｎｍである。フタロシアニンの粒径が上記範囲を下回る場合には、フタロシアニン微粒子の表面に金属膜を形成することが困難になったり、フタロシアニン微粒子自体の電荷発生効率が低下したりする問題がある。逆に、フタロシアニンの粒径が上記範囲を超える場合には、均一な感光層を形成することが困難になるなどの問題がある。
【００１４】
上記ハイブリッド系金属−フタロシアニンナノ結晶における金属膜は、特に限定されるものではないが、例えば、金被膜、銀被膜などが挙げられる。
ハイブリッド系金属−フタロシアニンナノ結晶における金属膜として、金または銀被膜を使用することによって、表面プラズモン共鳴効果をより一層効率よく発現させることができる。
【００１５】
また、上記ハイブリッド系金属−フタロシアニンナノ結晶における金属膜の厚さは、特に限定されるものではないが、好ましくは、０．１〜１００ｎｍ、より好ましくは、０．５〜５０ｎｍである。金属膜の厚さが上記範囲を下回る場合には、ハイブリッド系金属−フタロシアニンナノ結晶による表面プラズモン共鳴効果が不十分になるおそれがある。一方、金属膜の厚さが上記範囲を超える場合には、金属膜を光が透過しにくくなることから、上記の場合と同様に、表面プラズモン共鳴効果が不十分になるおそれがある。
【００１６】
上記ハイブリッド系金属−フタロシアニンナノ結晶は、例えば、スパッタリング法、再沈法、共沈法などによって得ることができる。
上記のスパッタリング法によるハイブリッド系金属−フタロシアニンナノ結晶の製造は、例えば、減圧容器内にフタロシアニンの微粒子（一次粒子）を散布し、真空または不活性ガスの雰囲気下で、金、銀などの金属をスパッタリングによって付着させることによって達成することができる。
【００１７】
スパッタリング法によって得られたハイブリッド系金属−フタロシアニンナノ結晶は、必ずしも、フタロシアニン微粒子（一次粒子）の表面全体に金属膜を有しておらず、通常、フタロシアニン微粒子の表面の一部分にのみ金属膜を有している。しかし、フタロシアニン微粒子の直径は、通常、１０〜１００ｎｍ程度であり、金属膜の厚さは０．１〜１００ｎｍ程度であって、電子写真感光体の露光に使用する光の波長（６００〜８００ｎｍ）に対して十分に小さいものである。それゆえ、フタロシアニン微粒子表面の一部分にしか金属膜が形成されていなくても、露光処理時に光を受けることによって、電荷発生効率を向上させる効果を発揮させることができる。
【００１８】
本発明の電子写真感光体においては、電荷発生剤として、上記のハイブリッド系金属−フタロシアニンナノ結晶とともに、例えば、ジスアゾ顔料、ジスアゾ縮合顔料、モノアゾ顔料、ペリレン系顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム塩、アンサンスロン系顔料、トリフェニルメタン系顔料、スレン系顔料、トルイジン系顔料、ピラゾリン系顔料、キナクリドン系顔料などの電荷発生剤を併用することができる。これらの電荷発生剤は、電子写真感光体が所望の吸収波長域で感度を有するように、種々選択して使用すればよい。
【００１９】
本発明の電子写真感光体において、感光層に含有される電子輸送剤としては、特に限定されるものではなく、例えば、ベンゾキノン系化合物、ナフトキノン系化合物、アントラキノン系化合物、ジフェノキノン系化合物、ジナフトキノン系化合物、ナフタレンテトラカルボン酸ジイミド系化合物、フルオレノン系化合物、マロノニトリル系化合物、チオピラン系化合物、トリニトロチオキサントン系化合物、ジニトロアントラセン系化合物、ジニトロアクリジン系化合物、ニトロアントアラキノン系化合物、ジニトロアントラキノン系化合物などが挙げられる。
【００２０】
本発明の電子写真感光体において、感光層に含有される正孔輸送剤としては、特に限定されるものではなく、例えば、ベンゼン、ナフタレン、フェナントレン、アントラセン、ビフェニル、ｏ−，ｍ−，ｐ−ターフェニル、ビナフタレン、スチルベン、スチリルスチルベンなどの芳香族炭化水素に、置換基を有していてもよいジアリールアミノ基を１、２または３個置換してなる化合物（具体的には、例えば、Ｎ，Ｎ，Ｎ’，Ｎ’−テトラフェニルベンジジン系化合物、Ｎ，Ｎ，Ｎ’，Ｎ’−テトラフェニルフェニレンジアミン系化合物、Ｎ，Ｎ，Ｎ’，Ｎ’−テトラフェニルナフチレンジアミン系化合物、Ｎ，Ｎ，Ｎ’，Ｎ’−テトラフェニルフェナントリレンジアミン系化合物、例えば、９−（４−ジエチルアミノスチリル）アントラセンなどのスチリル系化合物など。）、例えば、２，５−ジ（４−メチルアミノフェニル）−１，３，４−オキサジアゾール等のオキサジアゾール系化合物、例えば、ポリビニルカルバゾール等のカルバゾール系化合物、例えば、１−フェニル−３−（ｐ−ジメチルアミノフェニル）ピラゾリン等のピラゾリン系化合物、例えば、有機ポリシラン化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物が挙げられる。
【００２１】
上記芳香族炭化水素は、アルキル基、シクロアルキル基、アルケニル基、アリール基、アラルキル基、アリールアルケニル基などの置換基を有していてもよい。
アルキル基、シクロアルキル基、アリール基、アラルキル基としては、Ｒ1およびＲ2で示されるものと同様の基が挙げられる。アルケニル基としては、例えば、ビニル、１−プロペニル、アリル、イソプロペニル、２−ブテニル、１，３−ブタジエニル、１−ペンテニル、２−ヘキセニルなどの炭素数が１〜６のアルケニル基が挙げられる。アリールアルケニル基としては、例えば、スチリル、シンナミルなどの炭素数が８〜１２のアリールアルケニル基が挙げられる。置換基を有していてもよいジアリールアミノ基のジアリールアミノ基としては、例えば、ジフェニルアミノ、ジナフチルアミノ、ジベンジルアミノ、ジスチリルアミノなどが挙げられる。置換基を有していてもよいジアリールアミノ基の置換基としては、アルキル基、シクロアルキル基、アルケニル基、アリール基、アラルキル基、アリールアルケニル基などが挙げられる。これらの置換基は、上記のものと同様の基が挙げられる。
【００２２】
本発明の電子写真感光体において、感光層を形成するバインダ樹脂としては、特に限定されるものではなく、例えば、ビスフェノールＡ型、ビスフェノールＦ型、ビスフェノールＡＤ型、ビスフェノールＺ型、ビスフェノールＡ型、ビスフェノールＣ型、ビスフェノールＺＣ型などのビスフェノールを用いてなるポリカーボネート、例えば、ポリエステル、ポリアリレート、ポリスチレンおよびポリ（メタ）アクリル酸エステル等が挙げられる。このなかでも、ポリカーボネートは、感光層の強度、耐磨耗性などをより一層良好なものにすることができ、とりわけ、感光層が単層型である場合に好適である。しかも、電荷輸送剤との相溶性に優れ、その分子内に、電荷輸送剤の電荷輸送能を妨害する部位を有しないものであることから、高感度な電子写真感光体を得る上でも好適である。
【００２３】
本発明の電子写真感光体においては、感光層に、必須成分としての、ハイブリッド系金属−フタロシアニンナノ結晶（電荷発生剤）と、電荷輸送剤と、バインダ樹脂と、さらに必要に応じて、任意成分として、例えば、分散剤、増感剤、酸化防止剤、ラジカル捕捉剤、一重項クエンチャー、紫外線吸収剤などの劣化防止剤、軟化剤、可塑剤、表面改質剤、増量剤、増粘剤、分散安定剤、ワックス、アクセプター、ドナー、電荷輸送剤や電荷発生剤の分散性を改善するための界面活性剤、感光層表面の平滑性を向上させるためのレベリング剤などを含有させることができる。
【００２４】
分散剤としては、例えば、電荷発生剤のバインダ樹脂中での分散性を向上させるための分散剤として、ジスアゾイエロー、ジアニシジンオレンジ、ピラゾロンオレンジ、ピラゾロンレッドなどのアゾ系顔料が挙げられる。増感剤としては、例えば、テルフェニル、ハロナフトキノン類、アセナフチレンなどが挙げられる。
本発明の電子写真感光体のうち、感光層が単層型である電子写真感光体は、例えば、電荷発生剤としてのハイブリッド系金属−フタロシアニンナノ結晶と、電荷輸送剤としての電子輸送剤および／または正孔輸送剤と、バインダ樹脂と、さらに必要に応じて、上記例示の他の成分とを、分散媒に分散または溶解させて、こうして得られた感光層形成用塗布液を導電性基体上に塗布し、乾燥させることによって製造することができる。
【００２５】
感光層形成用塗布液の分散媒としては、例えば、メタノール、エタノール、イソプロパノール、ブタノールなどのアルコール類、例えば、ｎ−ヘキサン、オクタン、シクロヘキサンなどの脂肪族系炭化水素類、ベンゼン、トルエン、キシレンなどの芳香族系炭化水素類、例えば、ジクロロメタン、ジクロロエタン、クロロホルム、四塩化炭素、クロロベンゼンなどのハロゲン化炭化水素類、例えば、ジメチルエーテル、ジエチルエーテル、テトラヒドロフラン、エチレングリコールジメチルエーテル、ジエチレングリコールジメチルエーテルなどのエーテル類、例えば、アセトン、メチルエチルケトン、シクロヘキサノンなどのケトン類、例えば、酢酸エチル、酢酸メチルなどのエステル類、例えば、ジメチルホルムアルデヒド、ジメチルホルムアミド、ジメチルスルホキシドが挙げられる。これらの分散媒は、単独で使用してもよく、２種以上を混合して使用してもよい。
【００２６】
上記感光層は、導電基体上に、直接に形成してもよく、または、下引き層（バリア層）を介して形成してもよい。また、感光体の表面には保護層を形成してもよい。
感光層形成用塗布液は、例えば、電荷発生剤、電荷輸送剤、バインダ樹脂などを、分散媒とともに、ロールミル、ボールミル、アトライタ、ペイントシェーカー、超音波分散機などを用いて分散混合することによって、調製することができる。
【００２７】
単層型感光層において、感光層の厚さは、特に限定されないが、好ましくは、５〜１００μｍであり、より好ましくは、１０〜５０μｍである。
単層型感光層において、ハイブリッド系金属−フタロシアニンナノ結晶（電荷発生剤）の含有割合は、特に限定されないが、バインダ樹脂１００重量部に対して、好ましくは、０．１〜５０重量部、より好ましくは、０．５〜３０重量部である。ハイブリッド系金属−フタロシアニンナノ結晶（電荷発生剤）の含有割合は、特に限定されないが、バインダ樹脂１００重量部に対して、好ましくは、５〜１００重量部、より好ましくは、１０〜８０重量部である。
【００２８】
本発明の電子写真感光体のうち、感光層が積層型である電子写真感光体は、例えば、次のようにして製造することができる。まず、電荷発生剤としてのハイブリッド系金属−フタロシアニンナノ結晶と、電荷輸送剤としての正孔輸送剤と、バインダ樹脂と、さらに必要に応じて、上記例示の他の成分とを、分散媒に分散または溶解させて、こうして得られた塗布液を導電性基体上に塗布、乾燥させることによって、電荷発生層を形成する。次いで、電子輸送剤と、バインダ樹脂と、さらに必要に応じて、上記例示の他の成分とを、分散媒に分散または溶解させて、こうして得られた塗布液を電荷発生層上に塗布、乾燥させることによって、電荷輸送層を形成する。この場合、導電性基体上に電荷発生層と電荷輸送層とをこの順序で積層してなる電子写真感光体を製造することができる。電荷発生層と電荷輸送層の積層順序は、上記の場合と逆の順序であってもよいが、一般に、電荷発生層はその膜厚が薄く、強度が十分ではないことから、上記のとおりの積層順序とするのが好ましい。
【００２９】
感光層形成用塗布液の分散媒としては、上記したものと同様のものが挙げられる。
上記電荷発生層または電荷輸送層は、導電基体上に、直接に形成してもよく、または、下引き層を介して形成してもよい。また、感光体の表面には保護層を形成してもよい。
電荷発生層形成用塗布液および電荷輸送層形成用塗布液は、例えば、電荷発生剤、電荷輸送剤、バインダ樹脂などの所定の成分を、分散媒とともに、ロールミル、ボールミル、アトライタ、ペイントシェーカー、超音波分散機などを用いて分散混合することによって、調製することができる。
【００３０】
積層型感光層において、感光層の厚さは、特に限定されないが、電荷発生層が、好ましくは、０．０１〜５μｍ、より好ましくは、０．１〜３μｍであり、電荷輸送層が、好ましくは、２〜１００μｍ、より好ましくは、５〜５０μｍである。
積層型感光層の電荷発生層において、電荷発生剤の含有割合は、特に限定されないが、バインダ樹脂１００重量部に対して、好ましくは、５〜１０００重量部であり、より好ましくは、３０〜５００重量部である。
【００３１】
本発明の電子写真感光体は、静電式複写機、ファクシミリ、レーザビームプリンタなどの画像形成装置において、とりわけ、画像処理のさらなる高速化や高画質化が要求されている用途において、好適である。
【実施例】
【００３２】
次に、本発明を実施例に基づいてより詳細に説明するが、本発明はこれらの実施例により限定されるものではない。
合成例１
平均粒径が６０ｎｍである無金属フタロシアニン微粒子１ｇを、減圧容器内にて５ｃｍ四方に散布した後、当該容器内をアルゴンガスで置換して、約６．６７Ｐａ（０．０５Ｔｏｒｒ）に減圧した。次いで、減圧容器内の無金属フタロシアニン微粒子に対して、金をスパッタリングすることによって、無金属フタロシアニン微粒子の表面に金被膜が形成されたハイブリッド系金−フタロシアニンナノ結晶を得た。上記スパッタリングは、１５ｍＡ、３０秒間の条件で実施した。
【００３３】
こうして得られたハイブリッド系金−フタロシアニンナノ結晶は、金被膜の厚さが平均約５ｎｍであって、無金属フタロシアニン微粒子１重量部に対する金被膜の付着量は、約０．０９重量部であった。
ここで、金被膜の厚さは、フィールドエミッション型ＳＥＭ（ＦＥ−ＳＥＭ）による観察に基づいて算出し、金被膜の付着量は、熱重量測定装置によって算出した。
【００３４】
実施例１
上記合成例１で得られたハイブリッド系金−無金属フタロシアニンナノ結晶（電荷発生剤）５重量部と、Ｎ，Ｎ’−ビス（ｐ−トリル）−Ｎ，Ｎ’−ビス（３，５−キシリル）ジアミン（正孔輸送剤）１００重量部と、３，５−ジメチル−３’，５’−ジ（ｔ−ブチル）−４，４’−ジフェノキノン（電子輸送剤）３０重量部と、Ｚ型ポリカーボネート（結着樹脂）１００重量部とを、テトラヒドロフラン（溶媒）中に配合して、せん断混合型分散機で３０分間、混合分散させることにより、単層型感光層用の塗布液を得た。
【００３５】
次いで、この塗布液を、アルミニウム素管（直径３０ｍｍ、長さ２５４ｍｍ）の表面にディップコート法によって塗布して、１００℃で３０分間乾燥させることにより、膜厚２５〜３０μｍの単層型感光層を備える電子写真感光体を得た。
比較例１
上記合成例１で得られたハイブリッド系金−無金属フタロシアニンナノ結晶５重量部に代えて、無金属フタロシアニン（平均粒径６０ｎｍ）５重量部を使用したこと以外は、実施例１と同様にして、膜厚２５〜３０μｍの単層型感光層を備える電子写真感光体を得た。
【００３６】
感度特性試験
上記実施例１および比較例１で得られた電子写真感光体について、静電式複写機（京セラミタ（株）製の品番「ＫＭ１５００」）に装着して、帯電、露光、除電のプロセスを１０００回繰り返した。
こうして、上記プロセスを１回繰り返したとき（初期）と、１０００回繰り返したとき（耐久試験後）とにおいて、暗電位Ｖｏ（Ｖ）と明電位Ｖｒ（Ｖ）とを測定して、耐久試験後の表面電位の変化を求めた。
【００３７】
以上の結果を表１に示す。
【００３８】
【表１】
2006047396.tif 000002
【００３９】
表１に示した結果より明らかなように、電荷発生剤として、ハイブリッド系金属−フタロシアニンナノ結晶（ハイブリッド系金−無金属フタロシアニン複合ナノ結晶）を使用した実施例１では、電荷発生剤として無金属フタロシアニンをそのままで使用した比較例１よりも、暗電位Ｖｏと明電位Ｖｒ（Ｖ）との差が大きく、電子写真感光体の感度特性が優れていた。
【００４０】
本発明は、以上の記載に限定されるものではなく、特許請求の範囲に記載した事項の範囲において、種々の設計変更を施すことが可能である。